(57)【特許請求の範囲】
【請求項１】
硫酸アルミニウム、硫酸アルカリ及び水酸化アルミニウムを水熱処理することを特徴とする紡錘状乃至球状アルカリアルミニウム硫酸塩水酸化物の製造法。
【請求項２】
水熱処理を９０℃以上の温度で行う請求項１記載の製造法。
【請求項３】
製造されるアルカリアルミニウム硫酸塩水酸化物が、粒子の長径（ＤＬ）及び短径（ＤＳ）の比（ＤＳ／ＤＬ）で表されるアスペクト比が０．５乃至１である紡錘形状を有している請求項１記載の製造法。
【発明の詳細な説明】
【０００１】
【発明の属する技術分野】
本発明は、紡錘状乃至球状アルカリアルミニウム硫酸塩水酸化物の製造法に関するもので、より詳細には、個々の粒子が実質上独立した紡錘状乃至球状の定形粒子構造を有すると共に、ｐＨが中性近傍に保たれ、吸湿性がなく、樹脂への配合性やアンチブロッキング性等に優れたアルカリアルミニウム硫酸塩水酸化物の製造法に関する。
【０００２】
【従来の技術】
アルナイトは明礬石とも呼ばれ、天然に鉱物として産出するほかに、合成法もいくつか知られている。
【０００３】
井上等、日本化学会誌：１９８５(2) Ｐ１５６〜１６２には、  Ａｌ2 （ＳＯ4 ）3 水溶液にＫ2 ＳＯ4 及びＫＯＨを加えて、Ｋ／Ａｌ比を５、ｐＨを3.7 とし、３時間沸騰還流させると、２００〜２４０ｍ2 ／ｇの比表面積を有する合成アルナイトが生成すること、及びこの多孔性アルナイトは薄片状結晶の集合体で、１５および３０程度の幅のスリット状細孔があり、水吸着能がシリカゲルに匹敵し、ＳＯ2 およびＮＯ吸着能が高く、また酸性染料を良く吸着することが報告されている。
【０００４】
出願人の提案にかかる特開昭６４−１１６３７号公報には、
実質上式
ＭＭ’3 （ＳＯ4 ）2 （ＯＨ）6 
式中Ｍは１価カチオンを表わし、Ｍ′はＡｌ又はＦｅ(III) を表わす、で示される化学構造とアルナイト型の結晶構造とを有し、２８０ｍ2 ／ｇ以上のＢＥＴ比表面積を有すると共に、細孔径１０乃至３００オングストロームの範囲内における細孔容積が０．０５ｍｌ／ｇ以上である層状化合物から成ることを特徴とするアルナイト型吸着剤が記載されており、更にこのアルナイトは、硫酸アルミニウム又は硫酸アルミニウムと硫酸第二鉄の組み合わせと、硫酸アルカリとを、水酸化アルカリが添加された水性媒体中で加熱反応させてアルナイトを製造するに際し、反応の開始に際して系のｐＨを４．０乃至４．４に維持し、反応の過程においても系のｐＨが３．８を下らないように維持することにより製造されることが記載されている。
【０００５】
【発明が解決しようとする課題】
本発明者らは、硫酸アルミニウム、硫酸アルカリ及び水酸化アルミニウムを水熱処理するときには、アルナイトとは異なるＸ線回折像を有し、個々の粒子が実質上独立した紡錘状乃至球状の定形粒子構造のアルカリアルミニウム硫酸塩水酸化物が生成すること、及びこのアルカリアルミニウム硫酸塩水酸化物は公知のアルナイトに比して高いｐＨ、抑制された比表面積及び吸湿性を有し、樹脂配合剤等として有用であることを見出した。
【０００６】
即ち、本発明の目的は、個々の粒子が実質上独立した紡錘状乃至球状の新規定形粒子構造を有し、公知のアルナイトに比して高いｐＨ、抑制された比表面積及び吸湿性を有し、樹脂配合剤等として有用であるアルカリアルミニウム硫酸塩水酸化物の製造法を提供するにある。
本発明の他の目的は、上記アルカリアルミニウム硫酸塩水酸化物を、高い収率と選択率とをもって、少ない工程数で製造できる製造法を提供するにある。
【０００７】
【課題を解決するための手段】
本発明によれば、硫酸アルミニウム、硫酸アルカリ及び水酸化アルミニウムを水熱処理することを特徴とする紡錘状乃至球状アルカリアルミニウム硫酸塩水酸化物の製造法が提供される。
本発明の製造法においては、水熱処理を９０℃以上の温度で行うことが好ましく、また、この方法で製造されるアルカリアルミニウム硫酸塩水酸化物は、粒子の長径（ＤＬ）及び短径（ＤＳ）の比（ＤＳ／ＤＬ）で表されるアスペクト比が０．５乃至１である紡錘形状を有していることが好適である。
【０００８】
【発明の実施形態】
［作用］
本発明は、硫酸アルミニウム、硫酸アルカリ及び水酸化アルミニウムを水熱処理すると、原料に用いた硫酸アルミニウム、硫酸アルカリ及び水酸化アルミニウムがそっくりそのままアルカリアルミニウム硫酸塩水酸化物に組み込まれるという驚くべき知見に基づくものである。
【０００９】
即ち、この反応では、下記反応式（２）
Ｍ２ＳＯ４＋Ａｌ２（ＳＯ４）３＋４Ａｌ（ＯＨ）３  →
２ＭＡｌ３（ＳＯ４）２（ＯＨ）６      ‥（２）
式中、Ｍはアルカリ金属である、
で表されるように、化学量論的量比の硫酸アルミニウム、硫酸アルカリ及び水酸化アルミニウムが反応して、殆ど１００％乃至１００％に近い収率でアルカリアルミニウム硫酸塩水酸化物が生成し、このため副生塩類を生成することがなく、また反応が単純で、精製や洗浄処理が不要であり、また、工程も水熱処理の一段でよい等、製造上も、経済上も多くの利点を有している。
【００１０】
本発明により製造されるアルカリアルミニウム硫酸塩水酸化物は、実質上下記式（１）；
２ＭＡｌ３（ＳＯ４）２（ＯＨ）６    ・・（１）
式中、Ｍはアルカリ金属である、
で示される化学組成を有しており、一般に後述するＸ線回折像で示される結晶構造を有する。添付図面の図１は、本発明によるカリウムアルミニウム硫酸塩水酸化物のＸ線回折像であり、図２は、カリウム：ナトリウム＝０．５：０．５のアルカリアルミニウム硫酸塩水酸化物である。これに対して、図３は天然に産出するアルナイトのＸ線回折像である。
【００１１】
即ち、アルナイトも本発明によるアルカリアルミニウム硫酸塩水酸化物も、前記式（１）で表される化学組成を有する点においては共通するところがあるが、それらのＸ線回折像においては、いくつかの相違点が認められる。即ち、アルナイトのＸ線回折ピークの三強線と、本発明によるアルカリアルミニウム硫酸塩水酸化物のＸ線回折ピークの三強線とを強い順序に対比すると、
（本発明品：アルカリアルミニウム （天然アルナイト）
硫酸塩水酸化物）
面間隔      相対強度    面指数          面間隔      相対強度    面指数
２．９９    １００      １１３          ２．９９    １００      １１３
４．９６    ４９        ０１２          ２．８９    １００      ００６
３．５１    ２９        １１０          ２．２９    ８０        １０７
(１．９１    １９        ０３３)          (１．９３    ７０      ００９)
の通りとなり、両者はＸ線回折学的に別の物質であると考えられる。
【００１２】
更に、両者は、物性においても次の相違点が認められる。即ち、アルナイトは、１．５７乃至１．５９の屈折率を有するのに対して、本発明のアルカリアルミニウム硫酸塩水酸化物は、１．５０乃至１．５７の屈折率を有する。
【００１３】
本発明の上記製造法で得られるアルカリアルミニウム硫酸塩水酸化物は、個々の粒子が実質上独立した紡錘状（楕円球状）乃至球状の定形粒子構造を有するという顕著な特徴を有している。添付図面の図６は本発明によるアルカリアルミニウム硫酸塩水酸化物の内、紡錘状（楕円球状）のものの粒子構造を示す走査型電子顕微鏡写真であり、一方、図７は本発明によるアルナイトの内、球状のものの粒子構造を示す走査型電子顕微鏡写真である。
【００１４】
図６及び７から、本発明によるアルカリアルミニウム硫酸塩水酸化物は、明確な定形粒子構造を有し、しかも個々の粒子が実質上独立している粒子構造上の特徴を有していることが理解される。この特徴により、本発明によるアルカリアルミニウム硫酸塩水酸化物は、粒子間の凝集が少なく、粉体の状態での流動性に優れ、粉体としての取り扱い性に優れている。
【００１５】
また、樹脂等に配合したとき、樹脂中への分散が容易であり、粒子形状が球状乃至紡錘状であるため、フィルム等の成形品に優れたアンチブロッキング性を付与することができる。一般に、樹脂中に添加する粒子の形状とアンチブロッキング性能との間には、一定の関係があることが知られており、アンチブロッキング性能の順序は、真球状＞疑似球状≧紡錘状（楕円球状）粒子＞不定形粒子＞碁石状粒子＞板状粒子であることが知られている。一方、磁気記録フィルム等の走行させて使用するベースフィルムにおける粒子の脱落の程度も上記の順序となることが知られている。かくして、本発明においては、用途に応じて粒子形状を選択でき、高度のアンチブロッキング性を要求される場合には、球状粒子を用いればよく、粒子の脱落防止が要求される場合には、紡錘状粒子を用いればよい。尚、粒子形状と製造条件との関連については後述する。
【００１６】
更に、本発明によるアルカリアルミニウム硫酸塩水酸化物は、本質的に水不溶性であると共に、５％水性サスペンジョンとして測定したｐＨが４乃至７の範囲にあり、中性に近いか或いは弱酸性であるという特徴を有する。このため、本発明によるアルカリアルミニウム硫酸塩水酸化物は、熱可塑性ポリエステル等の縮重合型樹脂に配合したときにも、樹脂を加水分解せず、更にマスターバッチ等に配合しても他の添加剤、例えばフェノール系酸化防止剤と反応して樹脂を着色してしまうこともなく、樹脂配合剤、特にメタロセン触媒を用いて合成した樹脂の配合剤としての安定性、耐久性に優れている。
【００１７】
また、このアルカリアルミニウム硫酸塩水酸化物は、ＢＥＴ比表面積が30ｍ2 ／ｇ以下であり、粒子内部に吸着サイトとなるポアが少ないという特徴を有する。更に、このアルカリアルミニウム硫酸塩水酸化物は、２５℃及び９０％ＲＨにおける吸湿量が１０％以下、特に５％以下であり、吸湿量が極めて小さい範囲に抑制されている。このため、樹脂配合剤として、樹脂中に配合したときにも、溶融混練中に水蒸気の離脱に伴う発泡を生じることがなく、加工性、作業性に優れているという利点がある。
更に、本発明によるアルカリアルミニウム硫酸塩水酸化物は、前記式（１）の組成から明らかなとおり、分子内に多数の水酸基を有するにもかかわらず、比較的安定であり、熱重量分析において２００℃の温度までは減量がないという特徴を有している。図８に本発明のアルカリアルミニウム硫酸塩水酸化物の熱重量分析曲線を示す。
【００１８】
［製造方法］
本発明のアルカリアルミニウム硫酸塩水酸化物は、既に指摘したとおり、硫酸アルミニウム、硫酸アルカリ及び水酸化アルミニウムを水熱処理することにより製造される。用いる各原料は、前記反応式（２）に示すとおり、化学量論的量でよいことが特徴である。
【００１９】
硫酸アルミニウムとしては、正塩が好適であり、市販の工業薬品、例えばアルミナ分が１４〜３０％の固形化品（塊状物或いは粉末）や，液体製品の何れも使用される。また、粘土鉱物を酸処理する際に副生する硫酸アルミニウムも勿論使用可能である。
【００２０】
１価カチオン（Ｍ）の原料としては、硫酸ナトリウム、硫酸カリウムが用いられる。これらの原料は単独でも、２種以上の組合せでも使用できる。これらの内でも、硫酸カリウムが特に好適である。
【００２１】
水酸化アルミニウムとしては、一般式（３）
Ａｌ2 Ｏ3 ・ｘＨ2 Ｏ        ‥（３）
で表される組成を有するものが使用され、ギブサイト、バイアライト、擬ベーマイト、ダイアスポア等が挙げられる。これらの内でも、ギブサイト型のものが好適である。
【００２２】
水熱合成に際して、反応系における原料濃度は、種々変化させうるが、一般にアルミナ分として、５乃至２０重量％、特に１０乃至１８重量％の範囲となるのがよい。
【００２３】
反応系におけるアルミナ分の濃度は、生成するアルカリアルミニウム硫酸塩水酸化物の粒子形状に影響を与えることが分かった。一般に、アルミナ分の反応系中の濃度が１０重量％以下では球状のアルカリアルミニウム硫酸塩水酸化物が生成し、一方この濃度が１５重量％以上では紡錘状（楕円球状）のアルカリアルミニウム硫酸塩水酸化物が生成する傾向がある。
【００２４】
水熱合成は、一般に９０℃以上、特に１５０℃の温度で行うのがよい。反応時間は、一般に昇温時間も含めて、８時間程度が適当である。反応系の温度が上記温度に達した時点ではアルカリアルミニウム硫酸塩水酸化物がほぼ１００％生成していることが確認された。反応系のｐＨは、初期には１．８〜３．０の範囲であり、最終ｐＨは４．０〜６．０の範囲であり、従って、ｐＨの変化から反応の終点を確認することができる。勿論、粒子形状や粒子径を安定化させるために、反応終了後も上記温度に維持して熟成を行ってもよい。
【００２５】
本発明の合成方法では、前記反応式（２）で示すとおり、一切副生成物を生じないので、特に水洗等の生成処理を必要としない。しかしながら、原料中に含まれる不純物の影響を回避し或いは軽減するため、水洗等の精製処理を行ってもよい。
【００２６】
［アルカリアルミニウム硫酸塩水酸化物］
本発明によるアルカリアルミニウム硫酸塩水酸化物は、前記式（１）で表される化学組成を有し、加えて、次の付加的な特徴をも有している。即ち、このアルカリアルミニウム硫酸塩水酸化物は、ＪＩＳＫ−６２２０で測定した嵩比重が０．５乃至１．０、特に０．６乃至０．８の範囲にあり、一般にデンスな部類に属する。これは、粒子中のポアが少ないことにも関連しており、樹脂への配合に際して顔料性に優れ、配合操作が容易であるという利点を与える。
【００２７】
また、コールター法で測定した体積基準のメジアン径が０．５乃至１０．０μｍ、特に１．０乃至５．０μｍの範囲にあって、樹脂配合剤に適した粒度範囲にある。
【００２８】
また、本発明によるアルカリアルミニウム硫酸塩水酸化物では、下記式
Ｒｓ＝Ｄ25 ／Ｄ75
式中、Ｄ25はコールター法による体積基準の累積粒度分布曲線の２５％値の粒径を表し、Ｄ75はその７５％値の粒径を表す。
で定義される粒度分布のシャープ度（Ｒｓ）が１．２乃至２．０、特に１．４乃至１．７であり、粒度も比較的均斉であり、アンチブロッキング作用に寄与する粒子の含有量が多い。このため、本発明のアルカリアルミニウム硫酸塩水酸化物は、比較的少ない配合量で満足すべきアンチブロッキング作用が奏される。
【００２９】
更に、本発明によるアルカリアルミニウム硫酸塩水酸化物は、球状乃至紡錘状の粒子形状を有するが、上記の粒子形状に関連して、粒子の長径（ＤL ）及び短径（ＤS ）の比（ＤS ／ＤL ）で表されるアスペクト比は、一般に０．５乃至１．０、特に０．７乃至１.０の範囲にある。
【００３０】
また、このアルカリアルミニウム硫酸塩水酸化物の液浸法における屈折率は、一般に１．５０乃至１．５７、特に１．５２乃至１．５４の範囲内にあって、樹脂に近い屈折率を有しており、配合樹脂組成物は透明性に優れているという利点を与える。
【００３１】
更に、このアルカリアルミニウム硫酸塩水酸化物は、後述する分散液摩耗試験（ＮＦ式摩耗試験）の値が０．５％以下、特に０．２乃０．４の範囲内にあり、汎用の樹脂配合剤であるシリカやアルミノシリカに比して硬度が低い。この硬度の低さと、前述した粒子形状とが相俟って、フィルム等の樹脂成形品の表面がこすられる条件下においても、成形品表面には傷が入りにくく、耐擦傷性に優れている。
【００３２】
［後処理］
本発明によるアルカリアルミニウム硫酸塩水酸化物は、そのままの状態で、樹脂配合剤等の用途に用いることができるのは当然であるが、所望により種々の後処理を行い、種々の用途に供することができる。
【００３３】
本発明に用いるアルカリアルミニウム硫酸塩水酸化物は、その表面を無機酸化物、例えば酸化チタン、酸化ケイ素、酸化アルミニウム、酸化ジルコニウム、酸化亜鉛、酸化バリウム、酸化マグネシウム、酸化カルシウム、塩基性炭酸マグネシウム、ハイドロタルサイト、アルカリアルミニウム炭酸塩、無機ケイ酸塩、Ａ型、Ｘ型、Ｐ型等の合成ゼオライト及びその酸処理物または金属イオン交換物等で被覆し或いは表面処理しておくことができる。好適な酸化物は、気相法シリカ、気相法アルミナ、気相法チタニア等であり、これらを少量配合することにより、粉体としての流動性を更に向上させることができる。配合量は、アルカリアルミニウム硫酸塩水酸化物１００重量部当たり、０．０１乃至３０重量部が適当である。
【００３４】
また、このアルカリアルミニウム硫酸塩水酸化物は、金属石鹸、樹脂酸石鹸、各種樹脂乃至ワックス類、シラン系、アルミニウム系、チタニウム系或いはジルコニウム系のカップリング剤等のコーティングを所望により施すことができる。これらの有機物の配合により、樹脂中への分散性を一層向上させることができる。配合量は、アルカリアルミニウム硫酸塩水酸化物１００重量部当たり、０．０１乃至１０重量部が適当である。
【００３５】
さらに本発明によるアルカリアルミニウム硫酸塩水酸化物に抗菌性を示す金属や有機物質等を含有させることにより抗菌性粒子として用いることもできる。抗菌性金属イオンとしては銀、銅、亜鉛、錫、水銀、鉛、ビスマス及びタリウム金属元素より選ばれた１種又は２種以上を使用することができる。これら金属元素は水可溶性塩で選ぶことが好適で、一般工業薬品や錯体化合物から選ぶことができる。その例としては、銀イオンの場合、硝酸銀、硫酸銀、過塩素酸銀、酢酸銀、ジアンミン銀硝酸塩、アンミン銀硫酸塩等；銅イオンの場合、硝酸銅（II）、過塩素酸銅（II）、酢酸銅（II）、硫酸銅（II）等；亜鉛イオンの場合、硝酸亜鉛、硫酸亜鉛、過塩素酸亜鉛、チオシアン酸亜鉛、酢酸亜鉛等を挙げることができる。これらを用いて表面被覆、イオン交換、混晶等を行い抗菌性粒子にできる。
【００３６】
抗菌性有機化合物としては、一般に当業界で使用されている殺菌剤、防腐剤を挙げることができる。その例として、ヨードホール類、ヒノキチオール等のトロポロン類、キトサン類、パラオキシ安息香酸エステル類、安息香酸、デヒドロ酢酸等の有機酸、これら有機酸の塩類、塩化ベンザルコニウム等の第４級アンモニウム塩類等を挙げることができる。特に好適な抗菌性有機化合物としてはポリビニルピロリドンヨウ素錯体が挙げられる。
【００３７】
［用途］
本発明によるアルカリアルミニウム硫酸塩水酸化物は、熱可塑性樹脂に対する樹脂配合剤として用いることができる。
熱可塑性樹脂としては、例えばメタロセン触媒を用いて製造した樹脂はもちろんのこと、低密度ポリエチレン、中密度ポリエチレン、高密度ポリエチレン、線状低密度ポリエチレン、線状超低密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同志のランダムあるいはブロック共重合体等のポリオレフィン、エチレン・酢酸ビニル共重合体、エチレン・ビニルアルコール共重合体、エチレン・塩化ビニル共重合体等のエチレン・ビニル化合物共重合体、ポリスチレン、アクリロニトリル・スチレン共重合体、ＡＢＳ、α−メチルスチレン・スチレン共重合体等のスチレン系樹脂、ポリ塩化ビニル、ポリ塩化ビニリデン、塩化ビニル・塩化ビニリデン共重合体、ポリアクリル酸メチル、ポリメタクリル酸メチル等のポリビニル化合物、ナイロン６、ナイロン６−６、ナイロン６−１０、ナイロン１１、ナイロン１２等のポリアミド、ポリエチレンテレフタレート、ポリブチレンテレフタレート等の熱可塑性ポリエステル、ポリカーボネート、ポリフエニレンオキサイド等あるいはそれらの混合物のいずれかの樹脂でもよい。
【００３８】
このような用途に対して、本発明の樹脂配合剤は、樹脂１００重量部当り０．００１乃至５０重量部、特に０．０１乃至３０重量部の量で用いられる。
【００３９】
勿論、それ自体公知の樹脂配合剤と併用することもできる。例えば可塑剤、酸化防止剤、紫外線吸収剤、光安定剤、防曇剤、保温剤、難燃剤造核剤、滑剤、帯電防止剤、各種無機助剤等を併用できる。
【００４０】
可塑剤としては、フタル酸エステル系可塑剤、アジピン酸エステル系可塑剤等のエステル系可塑剤、ポリエステル系可塑剤、燐酸エステル系可塑剤、塩素系可塑剤などがあげられる。
【００４１】
フェノール系酸化防止剤としては、例えば、ビスフェノールＡ、ビスフェノールＢ、ビスフェノールＦ、２，６−ジフェニル−４−オクタデシロキシフェノール、ステアリル（３，５−ジ第三ブチル−４−ヒドロキシフェニル）−プロピオネート、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオン酸アミド〕、ビス〔３，３−ビス（４−ヒドロキシ−３−第三ブチルフェニル）ブチリックアシッド〕グリコールエステル、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、トリエチレングリコールビス〔（３−第三ブチル−４−ヒドロキシ−５−メチルフェニル）プロピオネート〕などがあげられる。
【００４２】
硫黄系酸化防止剤としては、例えば、チオジプロピオン酸ジラウリル、ジミリスチル、ジステアリル等のジアルキルチオジプロピオンネート類及びペンタエリスリト−ルテトラ（β−ドデシルメルカプトプロピオネート）等のポリオールのβ−アルキルメルカプトプロピオン酸エステル類があげられる。
【００４３】
ホスファイト系酸化防止剤としては、例えば、トリス（２，４−ジ第三ブチルフェニル）ホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジステアリルペンタエリスリトールジホスファイト、ジ（ノニルフェニル）ペンタエリスリトールジホスファイトなどがあげられる。
【００４４】
紫外線吸収剤としては例えば、２，４−ジヒドロキシベンゾフェノン、２−ヒドロキシ−４−メトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２，２’−メチレンビス（４−第三オクチル−６−ベンゾトリアゾリル）フェノール等の２−（２’−ヒドロキシフェニル）ベンゾトリアゾール類があげられる。
【００４５】
光安定剤としては、ヒンダードアミン系光安定剤等が挙げられ、例えば、１，２，２，６，６−ペンタメチル−４−ピペリジルステアレート、２，２，６，６−テトラメチル−４−ピペリジルベンゾエート、Ｎ−（２，２，６，６−テトラメチル−４−ピペリジル）ドデシルコハク酸イミド、１−〔（３，５−ジ第三ブチル−４−ヒドロキシフェニル）プロピオニルオキシエチル〕−２，２，６，６−テトラメチル−４−ピペリジル−（３，５−ジ第三ブチル−４−ヒドロキシフェニル）プロピオネート、ビス（２，２，６，６−テトラメチル−４−ピペリジル）セバケート、テトラ（２，２，６，６−テトラメチル−４−ピペリジル）ブタンテトラカルボキシレート、テトラ（１，２，２，６，６−ペンタメチル−４−ピペリジル）ブタンテトラカルボキシレート、ビス（２，２，６，６−テトラメチル−４−ピペリジル）・ジ（トリデシル）ブタンテトラカルボキシレート、ビス（１，２，２，６，６−ペンタメチル−４−ピペリジル）・ジ（トリデシル）ブタンテトラカルボキシレートなどがあげられる。
【００４６】
防曇剤としては、ステアリン酸、モノグリセライド、オレイン酸モノグリセライド、ポリグリセリンオレイン酸エステル、ソルビタンモノラウレート、ソルビタンモノパルミテート、ソルビタンモノステアレート及びソルビタンモノオレートなどが挙げられる。
【００４７】
無機系助剤の具体例としては、微粉末酸化ケイ素、塩基性炭酸マグネシウム、含アルミニウムフィロケイ酸塩、ハイドロタルサイト、リチウムアルミニウム炭酸塩、ドーソナイト、ネフェリン、アルナイト、ケイ酸カルシウム、Ａ型、Ｘ型、Ｐ型等の合成ゼオライト及びその酸処理物または金属イオン交換物、タルク、カオリン、各種ケイ酸塩等などが挙げられる。
【００４８】
【実施例】
本発明を次の例で更に説明する。尚、試験方法は下記の方法に従い行った。
（１）ＢＥＴ比表面積
カルロエルバ社製Ｓｏｒｐｔｏｍａｔｉｃ  Ｓｅｒｉｅｓ  １９００を使用し、ＢＥＴ法により測定した。
（２）ｐＨ
試料５％分散水溶液を５分間撹拌し、２０℃でのｐＨを東亜電波工業社製ｐＨメーターで測定した。
（３）粒径（メジアン径）
平均粒径（メジアン径；μｍ）はコールターカウンター社製のTAII型，アパーチャ−チューブ径５０μmを用いて測定した。
（４）嵩比重
ＪｌＳ−Ｋ−６２２０に準拠して測定した。
（５）屈折率
予めアッベ屈折計を用いて、屈折率既知の溶媒（α−ブロムナフタレン、ケロシン）を調整する。次いでＬａｒｓｅｎの油浸法に従って、試料粉末数ｍｇをスライドガラスの上に採り、屈折率既知の溶媒を１滴加えて、カバーガラスをかけ、溶媒を十分浸漬させた後、光学顕微鏡でベッケ線の移動を観察し求める。
（６）吸湿性
試料１ｇを１５０℃で２時間加熱した後、相対湿度９０％、２５℃の温度雰囲気に２４時間放置した時の水分吸着容量を測定した。
（７）アスペクト比
走査型電子顕微鏡（日立製Ｓ−５７０）で得られた写真像から、代表的な粒子を選んで、スケールを用いて粒子像の長径と短径を測定し以下の式から求めた。
アスペクト比  ＝  短径（ＤS ）／  長径（ＤL ）
（８）Ｘ線回折像
理学電機（株）製のＲＡＤ−ＩＢシステムを用いて、Ｃｕ−Ｋαにて測定した。
ターゲット              Ｃｕ
フィルター              湾曲結晶グラファイトモノクロメーター
検出器                  ＳＣ
電圧                    ４０ＫＶＰ
電流                    ２０ｍＡ
カウントフルスケール    ７００ｃ／ｓ
スムージングポイント    ２５
走査速度                １°／ｍｉｎ
ステップサンプリング    ０．０２°
スリット                ＤＳ１°  ＲＳ０．１５ｍｍ  ＳＳ１°
照角                    ６°
（９）示差熱分析
理学（株）製ＴＡＳ−１００−ＴＧ８１１０を用いて測定した。測定条件としては、標準物質α−Ａｌ2 Ｏ3 、昇温速度５℃／分、空気雰囲気の１１０乃至８００℃迄の範囲での熱分析を行なった。
（１０）赤外線吸収スペクトル
恒温乾燥機を用いて１１０℃で乾燥したものを試料とし日本分光(株)製のＡ−３０２型赤外吸収スペクトル分析装置を用いて測定を行った。
（１１）摩耗性試験
日本フィルコン株式会社製，ＮＦ式摩耗試験機を用いて摩耗度を測定した。
本測定法は試料濃度2wt%の試験液を，ブロンズ製メッシュに流通循環させ，180分間におけるメッシュの重量変化から摩耗度を測定するものである。
【００４９】
フィルム特性試験
試料フィルムの作成
（配合）
線状低密度ポリエチレン樹脂※    １００      重量部
試料                          ０．５      重量部
メルトフロレートが２.１ｇ／１０min の線状ポリエチレン樹脂１００重量部と，５重量部の試料を押し出し機を用いて１６０℃でペレットを作成した。このペレット１に対して１０の線状ポリエチレン樹脂を混合し１９０℃のダイ温度で試料濃度０.５重量部になるフィルムを製膜した。これらのペレット，フィルムを用いて以下の物理特性を測定した。
（１１）霞度
ＡＳＴＭ  Ｄ１００３に準拠して測定した。
JIS K 7105-6.4に準拠
（１２）イエローインデックス値
JIS K 7105-6.3に準拠
フィルム9gを型に入れ，170℃，190kgf/cm2 で2分間加熱成形して厚さ3mmのプレートを作成する。作成したプレートのYI値を日本電色工業株式会社製 測色・色差計 ZE 2000を用いて測定した。
（１３）ブロッキング性
２枚のフィルムを重ね、２００ｇ／ｃｍ2 の荷重をかけ４０℃で２４時間放置後、フィルムのはがれ易さにより評価した。
◎  抵抗なくはがれるもの
○  ややはがれにくいもの
△  はがれにくいもの
×  極めてはがれにくいもの
（１４）スクラッチ性
製膜５時間後フィルム2枚を重ね指でこすったときの傷付きの程度により以下のように示した。
◎  ほとんど傷がつかない
○  わずかに傷がつく
△  少し傷がつく
×  傷がつく
【００５０】
（実施例１）
市販硫酸バンド（Ａｌ2Ｏ3分７．７％）１５９４．３ｇを撹拌下、硫酸カリウム２１０．４ｇと、水酸化アルミニウム３７６．６ｇを入れ混合溶液とする（ｐＨ１．９）。撹拌後静置状態でオートクレーブ中１７０℃まで昇温し６時間水熱反応させる。得られた反応液（水溶液ｐＨ６．２）を濾過、水洗し１１０℃で乾燥してカリウムアルミニウム硫酸塩水酸化物（試料１−１）を９９８ｇ得た。
更にその表面をステアリン酸亜鉛で被覆（５％）したもの（試料１−２）を得た。
分析の結果この試料の化学組成はＫＡｌ3 （ＳＯ4 ）2 （ＯＨ）6 であり、この試料の諸物性を表１に、この試料を含有したフィルム特性を表２へ示す。
【００５１】
（実施例２）
市販硫酸バンド（Ａｌ2Ｏ3分７．７％）３９６．４ｇを撹拌下、硫酸カリウム５２．３ｇと、水酸化アルミニウム９３．６ｇを入れ混合溶液とする（ｐＨ２．１）。撹拌後静置状態でオートクレーブ中１７０℃まで昇温し６時間水熱反応させる。得られた反応液（水溶液ｐＨ５．５）を濾過、水洗し１１０℃で乾燥してカリウムアルミニウム硫酸塩水酸化物（試料２）を２４０ｇ得た。
分析の結果この試料の化学組成はＫＡｌ3 （ＳＯ4 ）2 （ＯＨ）6 であり、この試料の諸物性を表１に、この試料を含有したフィルム特性を表２へ示す。
【００５２】
（実施例３）
市販硫酸バンド（Ａｌ2Ｏ3分７．７％）３９６．４ｇを撹拌下、硫酸カリウム５２．３ｇと、水酸化アルミニウム９３．６ｇと水５０１．７ｇを入れ混合溶液とする（ｐＨ２．７）。撹拌しながらオートクレーブ中で１７０℃まで昇温し６時間水熱反応させる。得られた反応液（水溶液ｐＨ４．１）を濾過、水洗し１１０℃で乾燥してカリウムアルミニウム硫酸塩水酸化物（試料３）を２５２ｇ得た。
分析の結果この試料の化学組成はＫＡｌ3 （ＳＯ4 ）2 （ＯＨ）6 であり、この試料の諸物性を表１に、この試料を含有したフィルム特性を表２へ示す。
【００５３】
（実施例４）
市販硫酸バンド（Ａｌ2Ｏ3分７．７％）２６９．８ｇを撹拌下、硫酸カリウム３５ｇと、水酸化アルミニウム６２．７ｇと水３６７．４ｇを入れ混合溶液とする（ｐＨ２．８）。撹拌後静置状態でオートクレーブ中１３０℃まで昇温する。１３０℃に到達した時点で反応終了とした。得られた反応液（水溶液ｐＨ１．９）を濾過、水洗し１１０℃で乾燥してカリウムアルミニウム硫酸塩水酸化物（試料４）を１６５ｇ得た。
分析の結果この試料の化学組成はＫＡｌ3 （ＳＯ4 ）2 （ＯＨ）6 であり、この試料の諸物性を表１に、この試料を含有したフィルム特性を表２へ示す。
【００５４】
（実施例５）
実施例１で用いた硫酸カリウム２１０．４ｇを硫酸カリウム１０５．２ｇと硫酸ナトリウム１９１．２ｇの混合物に変更した以外は実施例１と同様にカリウムナトリウムアルミニウム硫酸塩水酸化物（試料５）を得た。
分析の結果この試料の化学組成はＫ0.5Ｎａ0.5Ａｌ3 （ＳＯ4 ）2 （ＯＨ）6 であり、この試料の諸物性を表１に、この試料を含有したフィルム特性を表２へ示す。
【００５５】
（比較例１）
硫酸アルミニウム（ＪＩＳ水道用１号品Ａｌ2Ｏ3１６．５％）１０５ｇと硫酸カリウム（試薬品１級）１５０ｇをとり、水８００ｇを加え溶解し、ｐＨ２．８の硫酸アルミニウム・硫酸カリウム混合溶液を得た。この溶液に撹拌下３０％水酸化カリウム溶液を滴加し、ｐＨ４の乳白色懸濁液を得、９５℃に加熱しながら３０分に一度の割合でｐＨ測定し、３０％水酸化カリウム溶液でｐＨ４に保つよう調整し５時間撹反応した。得られた白色沈殿物を濾過、水洗し、１１０℃にて乾燥しカリウムアルミニウム硫酸塩水酸化物（試料６）を得た。
この試料の諸物性を表１に、この試料を含有したフィルム特性を表２へ示す。
【００５６】
（比較例２）
硫酸アルミニウム（ＪＩＳ水道用１号品Ａｌ2Ｏ3１６．５％）１０５ｇと硫酸ナトリウム（試薬品１級）１２５ｇをとり、水８００ｇを加え溶解し、ｐＨ３．２の硫酸アルミニウム・硫酸ナトリウム混合溶液を得た。この溶液に撹拌下３０％水酸化ナトリウム溶液を滴加し、ｐＨ４の乳白色懸濁液を得、８５℃に加熱しながら３０分に一度の割合でｐＨ測定し、３０％水酸化カリウム溶液でｐＨ４に保つよう調整し５時間撹反応した。得られた白色沈殿物を濾過、水洗し、１１０℃にて乾燥しナトリウムアルミニウム硫酸塩水酸化物（試料７）を得た。
この試料の諸物性を表１に示した。
【００５７】
（比較例３）
天然アルナイトを試料８として用い、そのＸ線回折像を図３に示した。
また、この試料の諸物性を表１に示した。
【００５８】
（比較例４）
合成球状アルミノケイ酸塩（シルトンＪＣ−２０：水澤化学工業製）を試料９として用い、摩耗性試験の比較とした。
【００５９】
【表１】
0004175700.tif 000002
【００６０】
【表２】
0004175700.tif 000003
【００６１】
【発明の効果】
本発明によれば、硫酸アルミニウム、硫酸アルカリまたは硫酸アンモニウム及び水酸化アルミニウムを水熱処理することにより、上記原料が化学量論的量で反応し、副生成物を生じることなしに、高い収率と選択率とをもって、少ない工程数でアルカリアルミニウム硫酸塩水酸化物を製造できる。
また、本発明によるアルカリアルミニウム硫酸塩水酸化物では、個々の粒子が実質上独立した紡錘状乃至球状の新規定形粒子構造を有し、公知のアルカリアルミニウム硫酸塩水酸化物に比して高いｐＨ、抑制された比表面積及び吸湿性を有し、樹脂配合剤等として有用である。
【図面の簡単な説明】
【図１】本発明によるカリウムアルミニウム硫酸塩水酸化物のＸ線回折像である。
【図２】本発明によるカリウムナトリウムアルミニウム硫酸塩水酸化物のＸ線回折像である。
【図３】天然のアルナイトのＸ線回折像である。
【図４】本発明によるカリウムアルミニウム硫酸塩水酸化物の赤外線吸収スペクトルである。
【図５】本発明によるアルカリアルミニウム硫酸塩水酸化物の内、紡錘状（楕円球状）のものの粒子構造を示す走査型電子顕微鏡写真である。
【図６】本発明によるアルカリアルミニウム硫酸塩水酸化物の内、球状のものの粒子構造を示す走査型電子顕微鏡写真である。
【図７】本発明のアルカリアルミニウム硫酸塩水酸化物の熱重量分析曲線である。
【図８】実施例１で用いたカリウムアルミニウム硫酸塩水酸化物の粒度分布を示すチャートである。
【図９】比較例１で用いたカリウムアルミニウム硫酸塩水酸化物の粒子構造を示す走査型電子顕微鏡写真である。
【図１】
0004175700.tif 000004
【図２】
0004175700.tif 000005
【図３】
0004175700.tif 000006
【図４】
0004175700.tif 000007
【図５】
0004175700.tif 000008
【図６】
0004175700.tif 000009
【図７】
0004175700.tif 000010
【図８】
0004175700.tif 000011
【図９】
0004175700.tif 000012